(57)【要約】  本発明の感光性フィルムは、表面粗さが０．１〜０．４μｍの第１の面を有するキャリアフィルムと、上記第１の面上に形成された感光層とを備え、キャリアフィルムは、ヘーズが３０〜６５％であり、かつ、感光層の屈折率との差が±０．０２以内の屈折率を有する透明樹脂層を、第１の面上に設けて測定される、４０５ｎｍの波長における分光ヘーズが０．１〜９．０％である。
2019221012.tif 000002
【特許請求の範囲】
【請求項１】
表面粗さが０．１〜０．４μｍの第１の面を有するキャリアフィルムと、前記第１の面上に形成された感光層と、を備える感光性フィルムであって、
前記キャリアフィルムは、ヘーズが３０〜６５％であり、かつ、前記感光層の屈折率との差が±０．０２以内の屈折率を有する透明樹脂層を、前記第１の面上に設けて測定される、４０５ｎｍの波長における分光ヘーズが０．１〜９．０％である、感光性フィルム。
【請求項２】
前記キャリアフィルムが、前記第１の面側に無機粒子及びバインダー樹脂を含む樹脂層を有する、請求項１に記載の感光性フィルム。
【請求項３】
前記樹脂層が、平均粒子径が０．１〜３．０μｍの無機粒子を含む、請求項２に記載の感光性フィルム。
【請求項４】
前記樹脂層の厚さが、０．５〜８μｍである、請求項２又は３に記載の感光性フィルム。
【請求項５】
請求項１〜４のいずれか一項に記載の感光性フィルムを、前記感光層、前記キャリアフィルムの順に基板上に積層する工程と、
活性光線を、前記キャリアフィルムを介して前記感光層の所定部分に照射して、前記感光層に光硬化部を形成する工程と、
前記キャリアフィルムを剥離した後、前記光硬化部以外の部分を除去してレジストパターンを形成する工程と、を備え、
前記レジストパターンの表面粗さが０．１〜０．４μｍである、永久マスクレジストの形成方法。
【発明の詳細な説明】
【技術分野】
【０００１】
本発明は、感光性フィルム及び永久マスクレジストの形成方法に関する。
【背景技術】
【０００２】
各種電子機器の高性能化に伴い半導体の高集積化が進行している。それに伴い、プリント配線板、半導体パッケージ基板等に形成される永久マスクレジストには、様々な性能が要求されている。【０００３】
永久マスクレジストを形成するために、感光性樹脂組成物から形成されてなる層（以下、「感光層」という）を支持フィルム（キャリアフィルム）上に形成した感光性フィルムが広く用いられている。配線ピッチの微細化に伴い、感光性フィルムの感光層には、解像性に優れるレジストパターンを形成することが要求されている。【０００４】
感光性フィルムを用いてレジストパターンを形成する際には、感光層を基板上にラミネートした後、支持フィルムを剥離することなく、支持フィルム上から感光層を露光することが行われている。このような露光処理に対応するために、ヘーズの小さい支持フィルムを用いることが提案されている（例えば、特許文献１〜３参照）。
【先行技術文献】
【特許文献】
【０００５】
【特許文献１】特開平０７−３３３８５３号公報
【特許文献２】国際公開第２００８／０９３６４３号
【特許文献３】特開２０１５−１６６８６６号公報
【発明の概要】
【発明が解決しようとする課題】
【０００６】
半導体の高集積化に伴い、永久マスクレジスト上に、アンダーフィル材等の材料が更に積層されることから、永久マスクレジストは、積層される材料との密着性に優れる必要がある。一般に、永久マスクレジストとアンダーフィル材等との密着性を向上するために、レジストパターンの表面をプラズマ処理等により粗化することが行われている。そのため、感光性フィルムを用いた永久マスクレジストの形成工程は煩雑になっている。そこで、解像性に優れるレジストパターンを形成するだけでなく、レジストパターンの表面を粗化処理する工程を省略して、密着性に優れた永久マスクレジストを形成することが求められている。【０００７】
本発明は、解像性及び密着性に優れるレジストパターンを簡易に形成することができる感光性フィルム、及び、当該感光性フィルムを用いた永久マスクレジストの形成方法を提供することを目的とする。
【課題を解決するための手段】
【０００８】
本発明の一態様は、表面粗さが０．１〜０．４μｍの第１の面を有するキャリアフィルムと、上記第１の面上に形成された感光層と、を備える感光性フィルムであって、キャリアフィルムは、ヘーズが３０〜６５％であり、かつ、感光層の屈折率との差が±０．０２以内の屈折率を有する透明樹脂層を、第１の面上に設けて測定される、４０５ｎｍの波長における分光ヘーズが０．１〜９．０％である、感光性フィルムに関する。【０００９】
上記キャリアフィルムは、第１の面側に無機粒子及びバインダー樹脂を含む樹脂層を有していてもよい。樹脂層は、平均粒子径が０．１〜３．０μｍの無機粒子を含んでもよい。【００１０】
本発明の別の態様は、上記感光性フィルムを、感光層、キャリアフィルムの順に基板上に積層する工程と、活性光線を、キャリアフィルムを介して感光層の所定部分に照射して、感光層に光硬化部を形成する工程と、キャリアフィルムを剥離した後、光硬化部以外の部分を除去してレジストパターンを形成する工程とを備え、レジストパターンの表面粗さが０．１〜０．４μｍである、永久マスクレジストの形成方法に関する。
【発明の効果】
【００１１】
本発明によれば、解像性及び密着性に優れるレジストパターンを簡易に形成することができる感光性フィルム、及び、当該感光性フィルムを用いた永久マスクレジストの形成方法を提供することができる。
【図面の簡単な説明】
【００１２】
【図１】本実施形態に係るキャリアフィルムを示す模式断面図である。
【図２】本実施形態に係る感光性フィルムを示す模式断面図である。
【図３】本実施形態に係る永久マスクレジストの形成工程を示す模式断面図である。
【発明を実施するための形態】
【００１３】
以下、必要に応じて図面を参照しつつ、本開示を実施するための形態について詳細に説明する。ただし、本開示は以下の実施形態に限定されるものではない。また、「層」との語は、平面図として観察したときに、全面に形成されている形状の構造に加え、一部に形成されている形状の構造も包含される。また、「〜」を用いて示された数値範囲は、「〜」の前後に記載される数値を、それぞれ最小値及び最大値として含む範囲を示す。また、本明細書中に段階的に記載されている数値範囲において、ある段階の数値範囲の上限値又は下限値は、他の段階の数値範囲の上限値又は下限値に置き換えてもよい。また、本明細書中に記載されている数値範囲において、その数値範囲の上限値又は下限値は、実施例に示されている値に置き換えてもよい。
【００１４】
［感光性フィルム］
本実施形態の感光性フィルムは、表面粗さが０．１〜０．４μｍの第１の面を有するキャリアフィルムと、上記第１の面上に形成された感光層とを備え、キャリアフィルムは、ヘーズが３０〜６５％であり、かつ、感光層の屈折率との差が±０．０２以内の屈折率を有する透明樹脂層を、第１の面上に設けて測定される、４０５ｎｍの波長における分光ヘーズが０．１〜９．０％である。このような感光性フィルムを用いることで、解像性に優れるレジストパターンを形成できるだけでなく、レジストパターンの表面を粗化処理する工程を省略しても密着性に優れる永久マスクレジストを作製することができる。
【００１５】
（キャリアフィルム）
本実施形態に係るキャリアフィルムは、感光層と接する面（第１の面）側に、表面粗さが０．１〜０．４μｍの凹凸を有している。図１は、本実施形態に係るキャリアフィルムの一例を説明するための模式断面図である。図１に示されるように、キャリアフィルム１は、基材層１ｂと、基材層１ｂの一方の面に形成された樹脂層１ａとを有することができる。上記第１面となる樹脂層１ａの表面には、凹凸が形成されている。
【００１６】
図２は、本実施形態に係る感光性フィルムの一例を説明するための模式断面図である。図２に示す感光性フィルム１０は、基材層１ｂ及び樹脂層１ａを含むキャリアフィルム１と、キャリアフィルム１の樹脂層１ａ上に設けられた感光層２とを備えている。
【００１７】
基材層１ｂとしては、光透過性を有する重合体フィルムを用いることができる。基材層１ｂの全光線透過率は、８５％以上が好ましく、９０％以上がより好ましい。基材層１ｂのヘーズは、４％以下が好ましく、２％以下がより好ましく、１％以下が更に好ましい。このような重合体フィルムとしては、例えば、ポリエチレンテレフタレートフィルム等のポリエステルフィルム、ポリエチレンフィルム、ポリプロピレンフィルム等のポリオレフィンフィルムが挙げられる。
【００１８】
基材層１ｂの厚さは、例えば、５〜２５０μｍである。基材層１ｂの厚さは、取り扱い性及び解像性の観点から、５〜１００μｍであることが好ましく、１０〜７０μｍであることがより好ましく、１５〜４０μｍであることが更に好ましく、２０〜３５μｍであることが特に好ましい。基材層１ｂの厚さが５μｍ以上であると取り扱い性に優れ、２５０μｍ以下であると、フォトマスクから感光層までの距離を調節でき回折現象の影響により解像性が低下することを抑制し易くなる。
【００１９】
樹脂層１ａは、無機粒子及びバインダー樹脂を含むことができる。表面粗さを目的の範囲に調整する観点から、無機粒子は、樹脂層１ａ中に１〜２０質量％含まれることが好ましく、１〜１０質量％含まれることがより好ましい。樹脂層１ａが無機粒子を含むことで、表面粗さが０．１〜０．４μｍの凹凸をキャリアフィルムの感光層と接する面（第１の面）に形成し易くなる。そして、当該凹凸の形状を、感光層の表面に転写することが容易となる。
【００２０】
無機粒子としては、例えば、シリカ粒子、炭酸カルシウム粒子、アルミナ粒子、酸化チタン粒子及び硫酸バリウム粒子が挙げられる。無機粒子とバインダー樹脂との屈折率差を小さくする観点から、無機粒子として、シリカ粒子を用いることが好ましい。樹脂層１ａは、平均粒子径が０．１〜３．０μｍの無機粒子を含んでもよい。表面粗さを調整し易いことから、樹脂層１ａに含まれる無機粒子の平均粒子径は、０．５〜３．０μｍ又は１．０〜２．８μｍであってもよい。
【００２１】
バインダー樹脂としては、熱硬化性樹脂を用いてもよく、例えば、アクリル樹脂、ウレタン樹脂等であってもよい。バインダー樹脂の屈折率は、解像性の観点から樹脂層１ａに光学的に接して設けられる感光層２の屈折率との差が小さい方がよい。具体的には、樹脂層１ａと感光層２との屈折率の差の絶対値は、０．２以下が好ましく、０．１以下がより好ましく、０．０５以下が更に好ましく、０．０２以下が特に好ましい。
【００２２】
樹脂層の膜強度及び無機粒子の脱落防止の観点から、樹脂層１ａの厚さは、例えば、０．５〜８μｍ、１〜５μｍ又は２．５〜４．５μｍであってもよい。本明細書において、樹脂層１ａの厚さは、ＪＩＳ  Ｋ５６００−１−７：２０１４に準じて、キャリアフィルムの総厚から基材層１ｂの厚さを差し引くことで求められる。キャリアフィルムの総厚は、測定面が平らなマイクロメータ、又は測定面が平面状の測定子を持つダイヤルゲージを用いて測定することができ、基材層１ｂの樹脂層１ａが形成されていない面と、凹凸を有する樹脂層１ａの凸頂部との間の距離として得られる。
【００２３】
本実施形態に係るキャリアフィルムの作製方法は、特に限定されない。キャリアフィルムは、例えば、無機粒子及びバインダー樹脂を含有する塗布液を、基材層１ｂとなる重合体フィルムに塗布した後、加熱しながら乾燥することで作製してもよい。塗布方法としては、例えば、ロールコート、コンマコート、グラビアコート、エアーナイフコート、ダイコート、バーコート等の公知の方法を採用することができる。乾燥条件は、例えば、８０〜１４０℃、０．５〜１０分間であってもよい。
【００２４】
キャリアフィルムの第１の面となる樹脂層１ａの表面粗さは、０．１〜０．４μｍであり、０．１〜０．３５μｍであることが好ましく、０．１〜０．３μｍであることがより好ましい。樹脂層１ａの表面粗さが０．４μｍを超えるとレジストパターンの解像性が低下する傾向にある。樹脂層１ａの表面粗さが０．１μｍ未満では、形成される永久マスクレジストのアンダーフィル等に対する密着性が低下する傾向にある。キャリアフィルムの感光層と接しない面である第２の面は、平滑であることが好ましい。第２の面の表面粗さは、例えば、０．１μｍ未満である。第２の面は、基材層１ｂの樹脂層１ａを形成していない側の面である。本明細書における表面粗さは、ＪＩＳ  Ｂ０６０１：２０１３に準じて測定される算術平均粗さ（Ｒａ）をいう。
【００２５】
キャリアフィルムのヘーズは３０〜６５％であるが、３１〜６４％又は３３〜６３％であってもよい。キャリアフィルムのヘーズが６５％を超えるとレジストパターンの解像性が低下する傾向にある。また、キャリアフィルムのヘーズが３０％未満では、形成される永久マスクレジストのアンダーフィル等に対する密着性が低下する傾向にある。ヘーズは、ＪＩＳ  Ｋ７１３６：２０００に準じて測定することができる。
【００２６】
キャリアフィルムの全光線透過率（Ｔｔ）は、露光時のエネルギー効率の観点から、８０％以上であることが好ましく、８５％以上であることがより好ましい。全光線透過率は、ＪＩＳ  Ｋ７３６１−１：１９９７に準じて測定することができる。
【００２７】
本実施形態に係る感光性フィルムを用いてレジストパターンを形成する際、感光層２は、キャリアフィルム１を透過した活性光線により露光される。一般に、活性光線として、高圧水銀ランプ、超高圧水銀ランプ等を光源とする紫外線が利用される。これらの紫外線は、光源の特性上、水銀の輝線である３６５ｎｍ（ｉ線）、４０５ｎｍ（ｈ線）、４３６ｎｍ（ｇ線）に強いピークを有する光線である。感光層には、これらの波長の光に対して感度を有する光重合開始剤が含まれている。このため、実質的にはこれらの波長の光に対する散乱性が、感光層の解像性に与える影響が大きい。
【００２８】
一方、ＪＩＳ  Ｋ７１３６により測定されるヘーズは、可視光線領域（３８０〜７８０ｎｍ）に対する測定値であるため、露光に利用される特定波長の光に対する挙動を記述しているとは言いがたい。そこで、本発明者らは、波長ごとの光散乱性（ヘーズ）を測定して分光ヘーズを求め、露光に利用される波長における分光ヘーズが解像性に与える影響を詳細に検討している。
【００２９】
各波長における分光ヘーズは、分光光度計（株式会社島津製作所製の商品名「Ｓｏｌｉｄ  Ｓｐｅｃ  ３７００」）を用いて測定される透過スペクトル（測定領域：３５０〜８００ｎｍ）に基づき、ＪＩＳ  Ｋ７１３６に倣って、下記式（１）により求めることができる。
ヘーズ＝［（τ４／τ２）−（τ３／τ１）］×１００  （１）
式中、τ１は、試料の無い状態で積分球に入射する光束、τ２は、試料を透過して積分球に入射する光束、τ３は、試料の無い状態で平行光を除くためのトラップを設置した積分球内で観測される拡散光、τ４は試料を透過し平行光を除くためのトラップを設置した積分球内で観測される拡散光を示す。
【００３０】
本実施形態に係る感光性フィルム１０では、キャリアフィルム１の樹脂層１ａの凹凸は、感光層２が光学的に接しているため、キャリアフィルム１単体の場合とは、光散乱性（ヘーズ）が大きく異なる。したがって、感光性フィルム１０における感光層２の解像性を議論するには、感光性フィルム１０の状態でのヘーズ（分光ヘーズ）を用いることができる。
【００３１】
しかしながら、感光層２は、種々の特性を向上させるために、光散乱性、光透過性等の光学特性に影響を与える成分（例えば、無機フィラー、顔料等）を含むことがあり、感光性フィルム１０の分光ヘーズを直接測定することが困難な場合がある。そこで、本明細書では、キャリアフィルムの第１の面上に、光学特性に影響を与える成分を含まない樹脂材料からなる透明樹脂層を形成した積層フィルムを用いて、便宜的に分光ヘーズを評価している。当該樹脂材料として、感光層２を形成する感光性樹脂組成物の屈折率との差が±０．０２以内の屈折率を有する透明樹脂を用いることができる。本明細書における屈折率は、ＪＩＳ  Ｋ７１４２：２０１４に準じて、アッベ屈折計を用いて測定することができる。
【００３２】
感光層２を形成する感光性樹脂組成物の屈折率とほぼ同じ屈折率を有する透明樹脂を用いて、キャリアフィルムの第１の面上に感光層２に対応する透明樹脂層を設けることで、感光性フィルムの分光ヘーズを評価することができる。透明樹脂は、感光層２を形成する感光性樹脂組成物の屈折率に合わせて適宜選択することができる。透明樹脂層の厚さは、感光層２の厚さに合わせて設定される。本実施形態に係る透明樹脂層の全光線透過率は、９０％以上であることが好ましい。基材層１ｂのような光透過性を有するフィルムに、上記透明樹脂層を積層したとき、ヘーズの上昇は、３％未満であることが好ましく、２％未満であることがより好ましく、１％未満であることが更に好ましい。
【００３３】
解像性を向上する観点から、キャリアフィルムの第１の面に上記透明樹脂層を設けた積層フィルムの４０５ｎｍの波長における分光ヘーズは、０．１〜９．０％であり、０．１〜８．５％であることが好ましく、０．１〜８．０％であることがより好ましい。同様の観点から、上記積層フィルムの３６５ｎｍの波長における分光ヘーズは、０．１〜９．９％、０．１〜９．５％、又は０．１〜９．１％であってもよい。さらに、上記積層フィルムの４３６ｎｍの波長における分光ヘーズは、０．１〜８．５％、０．１〜７．５％、又は０．１〜６．５％であってもよい。
【００３４】
（感光層）
感光層２は、感光性樹脂組成物により形成される層である。感光性樹脂組成物としては、ソルダーレジストとして用いることができる材料であれば、特に限定されない。感光性樹脂組成物は、例えば、酸変性エポキシ樹脂、光重合性化合物、光重合開始剤、エポキシ樹脂、及び無機フィラーを含有していてもよい。以下、感光性樹脂組成物に含有される各成分を例示するが、感光性樹脂組成物の組成はこれらの成分に限定されない。
【００３５】
酸変性エポキシ樹脂は、例えば、エポキシ樹脂と、エチレン性不飽和基含有モノカルボン酸とのエステル化物に、多塩基酸無水物を付加させた化合物であってもよい。酸変性エポキシ樹脂として、例えば、フェノールノボラック型酸変性エポキシアクリレート、ビスフェノールＦ型酸変性エポキシアクリレート、及びウレタン変性ビスフェノールＡ型酸変性エポキシアクリレートが挙げられる。
【００３６】
光重合性化合物としては、光重合性を示す官能基を有する化合物であれば特に限定されない。光重合性を示す官能基としては、例えば、ビニル基、アリル基、プロパギル基、ブテニル基、エチニル基、フェニルエチニル基、マレイミド基、ナジイミド基、（メタ）アクリロイル基等のエチレン性不飽和基が挙げられる。反応性の観点から、光重合性化合物は、（メタ）アクリロイル基を有する化合物を含むことが好ましい。
【００３７】
（メタ）アクリロイル基を１つ有する光重合性化合物としては、例えば、２−ヒドロキシエチル（メタ）アクリレート、２−ヒドロキシプロピル（メタ）アクリレート等のヒドロキシアルキル（メタ）アクリレートが挙げられる。（メタ）アクリロイル基を２つ有する光重合性化合物としては、例えば、ビスフェノールＡ系（メタ）アクリレート化合物、ジメチロールトリシクロデカンジ（メタ）アクリレート、トリシクロデカンジオールジ（メタ）アクリレート、グリシジル基含有化合物にα，β−不飽和カルボン酸を反応させて得られる化合物、ウレタンジ（メタ）アクリレート化合物が挙げられる。（メタ）アクリロイル基を３つ以上有する光重合性化合物としては、例えば、トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等の多価アルコールにα，β−不飽和カルボン酸を反応させて得られる化合物；トリメチロールプロパントリグリシジルエーテルトリアクリレート等のグリシジル基含有化合物にα，β−不飽和カルボン酸を付加して得られる化合物が挙げられる。
【００３８】
光重合開始剤としては、使用する露光機の光波長にあわせたものであれば特に制限はなく、公知のものを利用することができる。光重合開始剤としては、例えば、アルキルフェノン系光重合開始剤、アシルホスフィンオキサイド系光重合開始剤、チオキサントン骨格を有する化合物及びチタノセン系光重合開始剤が挙げられる。
【００３９】
エポキシ樹脂としては、例えば、ビスフェノールＡジグリシジルエーテル等のビスフェノールＡ型エポキシ樹脂、ビスフェノールＦジグリシジルエーテル等のビスフェノールＦ型エポキシ樹脂、ビスフェノールＳジグリシジルエーテル等のビスフェノールＳ型エポキシ樹脂、ビフェノールジグリシジルエーテル等のビフェノール型エポキシ樹脂、ビキシレノールジグリシジルエーテル等のビキシレノール型エポキシ樹脂、水添ビスフェノールＡグリシジルエーテル等の水添ビスフェノールＡ型エポキシ樹脂、フェノールビフェニルアラルキル型エポキシ樹脂及びビスフェノールノボラック型エポキシ樹脂が挙げられる。
【００４０】
無機フィラーとしては、例えば、シリカ、ジルコニア、硫酸バリウム、チタン酸バリウム、タルク、クレー、焼成カオリン、炭酸マグネシウム、炭酸カルシウム、硫酸カルシウム、酸化亜鉛、チタン酸マグネシウム、酸化アルミニウム、水酸化アルミニウム及び雲母粉が挙げられる。
【００４１】
感光性樹脂組成物は、硬化促進剤（硬化触媒）を更に含有してもよい。硬化促進剤としては、例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等のイミダゾール化合物；ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等のアミン化合物；アジピン酸ヒドラジド、セバシン酸ヒドラジド等のヒドラジン化合物が挙げられる。
【００４２】
感光性樹脂組成物は、顔料を更に含有してもよい。顔料として、配線を隠蔽する等の際に所望の色を発色する着色剤を用いることができる。顔料としては、例えば、フタロシアニンブルー、フタロシアニングリーン、アイオジングリーン、マラカイトグリーン、ジアゾイエロー、クリスタルバイオレット、酸化チタン、カーボンブラック、ナフタレンブラック等の公知の着色剤又は染料が挙げられる。
【００４３】
感光性樹脂組成物を調製する際には、上述した各成分を混合するために溶媒を用いてもよい。溶媒としては、例えば、アルコール、グリコールエーテル、エチレングリコールアルキルエーテルアセテート、ケトン、エステル及びジエチレングリコールが挙げられる。
【００４４】
感光性樹脂組成物には、その他、必要に応じて、硬化促進剤、紫外線吸収剤、シランカップリング剤、レベリング剤、可塑剤、消泡剤、難燃剤、酸化防止剤、重合禁止剤等を添加してもよい。
【００４５】
感光層２は、感光性樹脂組成物をキャリアフィルムの樹脂層１ａ上に塗布して乾燥することにより形成することできる。上記塗布は、例えば、ロールコータ、コンマコータ、グラビアコータ、エアーナイフコータ、ダイコータ、バーコータ等を用いた公知の方法で行うことができる。また、上記乾燥は、例えば、７０〜１５０℃、５〜３０分間程度で行うことができる。
【００４６】
感光層２の厚さは、用途に応じて適宜選択することができる。感光層２の厚さは、例えば、５〜２００μｍ、１５〜６０μｍ又は２０〜５０μｍであってもよい。
【００４７】
（保護フィルム）
感光性フィルムは、感光層２のキャリアフィルム１とは反対側の面に保護フィルムを有していてもよい。保護フィルムとしては、例えば、ポリエチレンフィルム、ポリプロピレンフィルム等のポリオレフィンフィルム、ポリエチレンテレフタレートフィルム等のポリエステルフィルムが挙げられる。保護フィルムの厚さは、１〜１００μｍ程度であり、５〜５０μｍ又は１０〜３０μｍであってもよい。
【００４８】
［永久マスクレジストの形成方法］
本実施形態の永久マスクレジストの形成方法は、感光性フィルムを、感光層、キャリアフィルムの順に基板上に積層する工程と、活性光線を、キャリアフィルムを介して感光層の所定部分に照射して、感光層に光硬化部を形成する工程と、キャリアフィルムを剥離した後、光硬化部以外の部分を除去してレジストパターンを形成する工程と、を備える。以下、本実施形態の感光性フィルムを用いたレジストパターン（永久マスクレジスト）の形成方法について説明する。
【００４９】
まず、図３の（ａ）に示すように、レジストパターンを形成すべき基板２０上に、感光性フィルム１０を用いて感光層２及びキャリアフィルム１を積層する。具体的には、上記感光性フィルム１０の感光層２をラミネート等により、基板２０上に形成された回路パターンを有する導体層を覆うように密着させる。密着性、追従性向上の観点から、減圧下で積層する方法により感光層２を形成してもよい。
【００５０】
次いで、図３の（ｂ）に示すように、所定のパターンを有するフォトマスク３０をキャリアフィルム１上に配置し、フォトマスク３０を通して活性光線を感光層２の所定部分に照射して、照射部の感光層を光硬化させる。活性光線の光源としては、公知の活性光源が使用でき、用途に応じて適宜選定される。照射量は、使用する光源、感光層の種類、厚さ等によって適宜選定される。なお、活性光線を照射する方式は、直接描画方式、投影露光方式等のマスクを用いない方式であってもよい。
【００５１】
感光層に光硬化部を形成した後、図３の（ｃ）に示すように、キャリアフィルム１を剥離する。感光層２のキャリアフィルム１を剥がした面には、樹脂層１ａの表面形状が転写され、表面粗さが０．１〜０．４μｍの凹凸が形成されている。その後、感光層の光硬化されていない部分を除去して現像することにより、図３の（ｄ）に示すレジストパターン４が形成される。レジストパターンの表面粗さ（Ｒａ）は、０．１〜０．４μｍであり、０．１〜０．３μｍであることがより好ましい。
【００５２】
現像液としては、アルカリ性水溶液、水系現像液、有機溶媒等の安全かつ安定であり操作性が良好なものが、感光性樹脂組成物の種類に対応して用いられる。中でも、環境、安全性の観点からアルカリ水溶が好ましい。現像方法としては、スプレー、シャワー、揺動浸漬、ブラッシング、スクラッビング等の公知の方法が適宜採用される。
【００５３】
現像工程終了後、はんだ耐熱性、耐薬品性等を向上させる目的で、レジストパターンに紫外線照射を行ったり、加熱を行ったりしてもよい。紫外線を照射させる場合は必要に応じてその照射量を調節することができ、例えば、０．０５〜１０Ｊ／ｃｍ２程度の照射量で照射を行ってもよい。また、レジストパターンを加熱する場合は、例えば、１３０〜２００℃程度の範囲で１５〜９０分間行ってもよい。
【００５４】
紫外線照射及び加熱は、両方を行ってもよい。この場合、紫外線照射及び加熱を同時に行ってもよく、いずれか一方を実施した後に他方を実施してもよい。紫外線照射と加熱とを同時に行う場合は、はんだ耐熱性及び耐薬品性をより良好に付与する観点から、６０〜１５０℃に加熱してもよい。
【００５５】
このようにして形成されたレジストパターンは、基板にはんだ付けを施した後の配線の保護膜を兼ね、ソルダーレジストの諸特性を有しプリント配線板用、半導体パッケージ基板用、又はフレキシブル配線板用のソルダーレジストとして用いることが可能である。上記ソルダーレジストは、例えば、基板に対し、めっき又はエッチングを施す場合に、めっきレジスト又はエッチングレジストとして用いられる他、そのまま基板上に残されて、配線等を保護するための保護膜（永久マスクレジスト）として用いられる。
【００５６】
永久マスクレジストが形成された基板上には、封止材、アンダーフィル材、導体等の他の部材を形成することができる。本実施形態に係る永久マスクレジストは、上記表面粗さに基づくアンカー効果により、各種部材との密着性を向上することができる。
【実施例】
【００５７】
以下、実施例により本発明を更に詳細に説明するが、本発明はこれらの実施例に限定されない。【００５８】
［キャリアフィルムの作製］
（実験例１）
平均粒子径が４．５μｍのシリカ粒子０．９質量部と、熱硬化型アクリル樹脂（固形分５０質量％）６．０質量部と、溶媒２０．１質量部と、硬化剤（固形分６０質量％）１．５質量部とを、ビーズミルで混合して塗布液を調製した。塗布液を厚さ２５μｍのポリエチレンテレフタレート（ＰＥＴ）フィルムに塗布した後、１１０℃で加熱硬化させて、厚さ４μｍの樹脂層が形成されたキャリアフィルムを得た。塗布液中に分散されたシリカ粒子の平均粒子径は、２．７μｍであった。【００５９】
（実験例２）
ビーズミルでの混合時間を実験例１の２倍にして塗布液を調製した以外は実験例１と同様にして、キャリアフィルムを得た。塗布液中に分散されたシリカ粒子の平均粒子径は、１．２μｍであった。【００６０】
（実験例３）
平均粒子径が４．５μｍのシリカ粒子１．０質量部と、一次粒子径が１６ｎｍのシリカ粒子１．０質量部と、熱硬化型アクリル樹脂（固形分５０質量％）８６．１質量部と、溶媒２０６質量部と、硬化剤（固形分６０質量％）３４．４質量部とを、ビーズミルで混合して塗布液を調製した。塗布液を厚さ５０μｍのＰＥＴフィルムに塗布した後、１１０℃で加熱して、厚さ２μｍの樹脂層が形成されたキャリアフィルムを得た。塗布液中に分散されたシリカ粒子の平均粒子径は、２．５μｍであった。【００６１】
（実験例４）
ビーズミルでの混合時間を実験例１の４倍にして塗布液を調製した以外は実験例１と同様にして、キャリアフィルムを得た。塗布液中に分散されたシリカ粒子の平均粒子径は、０．８μｍであった。【００６２】
（実験例５）
表面に凹凸を有するフィルム（株式会社きもと製の商品名「ライトアップＵＫ２」）をキャリアフィルムとして用いた。【００６３】
［キャリアフィルムの評価］
キャリアフィルムの樹脂層が形成された面（第１の面）の表面粗さ（Ｒａ）、全光線透過率（Ｔｔ）、ヘーズ（Ｈｚ）、各波長における分光ヘーズ（Ｈｚ（波長））をそれぞれ測定した。結果を表１に示す。【００６４】
【表１】
2019221012.tif 000003
【００６５】
キャリアフィルムの第１の面上に、屈折率（ｎＤ）が１．５６の透明樹脂（ＤＩＣ株式会社製の商品名「アクリディックＡ８０７」（ｎＤ：１．５４）と、三井化学株式会社製の商品名「タケネートＤ−１１０Ｎ」（ｎＤ：１．５８）とを固形分比１：１で混合した樹脂）を用いて、厚さ２５μｍの透明樹脂層を設けた積層フィルムを作製した。積層フィルムの線透過率（Ｔｔ）、ヘーズ（Ｈｚ）、各波長における分光ヘーズをそれぞれ測定した。結果を表２に示す。【００６６】
【表２】
2019221012.tif 000004
【００６７】
［感光性フィルムの作製］
（実施例１）
実験例１のキャリアフィルムの第１の面上に、屈折率（ｎＤ）が１．５６の感光性樹脂組成物（日立化成株式会社製の商品名「ＳＲ７２００Ｇ」）を塗布し、７５℃で３０分間乾燥して、厚さ２５μｍの感光層を形成することで、感光性フィルムを作製した。【００６８】
（実施例２）
実験例２のキャリアフィルムを用いた以外は、実施例１と同様にして感光性フィルムを作製した。【００６９】
（比較例１）
実験例３のキャリアフィルムを用いた以外は、実施例１と同様にして感光性フィルムを作製した。【００７０】
（比較例２）
実験例４のキャリアフィルムを用いた以外は、実施例１と同様にして感光性フィルムを作製した。【００７１】
（比較例３）
実験例５のキャリアフィルムを用いた以外は、実施例１と同様にして感光性フィルムを作製した。【００７２】
［感光性フィルムの評価］
感光性フィルムの解像性及び密着性を下記条件で評価した。結果を表３に示す。【００７３】
（解像性）
プレス熱板温度７０℃、真空引き時間２０秒、ラミネートプレス時間３０秒、圧力０．４ＭＰａの条件の下、基板上に、感光性フィルムの感光層が基板と接するように積層した評価用積層体を得た。次いで、キャリアフィルム上に、７０μｍの円形パターンを有するマスクを配置し、超高圧水銀ランプを光源とした平行露光機（株式会社清和光学製作所製の商品名「ＰＡ−１６００Ｈ−１５０ＳＴＰ」）から３００ｍＪ／ｃｍ２の露光量で活性光線を照射した。照射後、キャリアフィルムを剥離し、現像液として３０℃の１質量％炭酸ナトリウム水溶液を用いて、スプレー圧０．１ＭＰａで６０秒間スプレー現像を行い、レジストパターンを形成した。レジストパターンのビア開口径をマイクロスコープで測定することで解像性を評価した。【００７４】
（密着性）
上記評価用積層体の全面に、パターンマスクを設けずに上記と同じ条件で活性光線を照射した後、キャリアフィルムを剥がして１６０℃で６０分間加熱処理を行い、永久マスクレジストとなる硬化膜を作製した。次いで、硬化膜上にアンダーフィル材（日立化成株式会社製の商品名「ＣＥＬ−Ｃ−３７３０Ｓ」）を塗布して、１７０℃、２時間で硬化させた。室温（２５℃）における硬化膜とアンダーフィル材とのダイシェア強度をＤＡＧＥ製の商品名「ＢＴ１００」を用いて測定した。【００７５】
【表３】
2019221012.tif 000005
【００７６】
表１〜３より、本発明の感光性フィルムは、特定の表面粗さと分光ヘーズとを有するキャリアフィルムを備えることで、解像性及び密着性に優れるレジストパターンを簡易に形成できることが確認された。
【符号の説明】
【００７７】
１…キャリアフィルム、１ｂ…基材層、１ａ…樹脂層、２…感光層、４…レジストパターン、１０…感光性フィルム、２０…基板、３０…フォトマスク。
【図１】
2019221012.tif 000006
【図２】
2019221012.tif 000007
【図３】
2019221012.tif 000008
【国際調査報告】
2019221012.tif 000009
2019221012.tif 000010
2019221012.tif 000011
2019221012.tif 000012